(57)【要約】【課題】  異物混入潤滑下で使用される転がり支持装置の転がり疲れ寿命を長くする。【解決手段】  深溝玉軸受の内輪および外輪を、質量比で、Ｃ含有率０．１〜１．２％、Ｓｉ含有率０．１〜２．０％、Ｍｎ含有率０．１〜２．０％、Ｃｒ含有率０．１〜４．０％、Ｍｏ含有率２．０％以下、Ｖ含有率２．０％以下、残部がＦｅおよび不可避不純物である鋼からなる素材に浸炭窒化処理を施す工程と、浸炭窒化処理を施した後の素材をＡ1 変態点以下まで過冷して、オースフォーミングを施す工程と、オースフォーミングを施した後の素材を所定形状に成形した後、再度Ａ1 変態点以上の温度に加熱して、焼入れおよび焼戻し処理を施す工程とを経て作製する。これらの軌道面をなす表層部は、ＣおよびＮの合計含有率を１．２〜１．８質量％、硬さをＨＲＣ６２以上、残留オーステナイト量を２５〜４０体積％、そのオーステナイト結晶粒径を５μｍ以下とする。【選択図】        図２
2005273759.tif 000002
【特許請求の範囲】
【請求項１】
互いに対向配置される軌道面を備えた第一部材および第二部材と、前記第一部材と第二部材の間に転動自在に配設された複数個の転動体と、を備え、前記転動体が転動することにより前記第一部材が前記第二部材に対して相対運動する転がり支持装置において、
前記第一部材、第二部材、転動体の少なくとも一つは、
質量比で、Ｃ含有率が０．１％以上１．２％以下、Ｓｉ含有率が０．１％以上２．０％以下、Ｍｎ含有率が０．１％以上２．０％以下、Ｃｒ含有率が０．１％以上４．０％以下、Ｍｏ含有率が２．０％以下、Ｖ含有率が２．０％以下である鋼からなり、
その転がり面をなす表層部は、ＣおよびＮの合計含有率が１．２質量％以上１．８質量％以下で、硬さがＨＲＣ６２以上であるとともに、２５体積％以上４０体積％以下の残留オーステナイトを有し、そのオーステナイト結晶粒径が５μｍ以下であることを特徴とする転がり支持装置。
【請求項２】
互いに対向配置される軌道面を備えた第一部材および第二部材と、前記第一部材と第二部材の間に転動自在に配設された複数個の転動体と、を備え、前記転動体が転動することにより前記第一部材が前記第二部材に対して相対運動する転がり支持装置の前記第一部材、第二部材、および転動体を製造する方法において、
質量比で、Ｃ含有率が０．１％以上１．２％以下、Ｓｉ含有率が０．１％以上２．０％以下、Ｍｎ含有率が０．１％以上２．０％以下、Ｃｒ含有率が０．１％以上４．０％以下、Ｍｏ含有率が２．０％以下、Ｖ含有率が２．０％以下、残部がＦｅおよび不可避不純物である鋼からなる素材に、浸炭または浸炭窒化処理を施して、転がり面をなす表層部のＣおよびＮの合計含有率を１．２質量％以上１．８質量％以下とする工程と、
前記浸炭または浸炭窒化処理が施された後の素材をＡ1 変態点以下まで過冷して、オースフォーミングを施す工程と、
前記オースフォーミングが施された後の素材を所定形状に成形した後、再度Ａ1 変態点以上に加熱して、焼入れ処理および焼戻し処理を施す工程と、
を備えることを特徴とする転がり支持装置の構成部品の製造方法。  
【請求項３】
前記焼入れ処理は、前記転がり面をなす表層部に、結晶粒径が５μｍ以下のオーステナイトを２５体積％以上４０体積％以下で残留させ、且つ、前記表層部の硬さをＨＲＣ６２以上とする条件で行うことを特徴とする請求項２に記載の転がり支持装置の構成部品の製造方法。
【請求項４】
鋼からなる素材に、浸炭または浸炭窒化処理を施す工程と、
前記浸炭または浸炭窒化処理が施された後の素材をＡ1 変態点以下まで過冷して、オースフォーミングを施す工程と、
前記オースフォーミングが施された後の素材を所定形状に成形した後、再度Ａ1 変態点以上に加熱して、焼入れ処理および焼戻し処理を施す工程と、
を備えることを特徴とする鋼の熱処理方法。
【発明の詳細な説明】
【技術分野】
【０００１】
本発明は、転がり軸受、ボールねじ、リニアガイドなどの転がり支持装置およびその構成部品の製造方法に関する。
【背景技術】
【０００２】
転がり軸受は、高面圧下で繰り返し剪断応力を受けて使用されるため、どのような転がり軸受であっても転がり疲れ寿命を有している。素材、寸法、熱処理方法が同じ軸受を同じ条件で作動させた場合でも、転がり疲れ寿命にはバラツキが多いため、転がり軸受の寿命を示す基準としては、定格疲れ寿命が用いられている。玉軸受の定格疲れ寿命Ｌ1 は下記（１）式で算出され、ころ軸受の定格疲れ寿命Ｌ2 は下記（２）式で算出される。
Ｌ1 ＝（Ｃ／Ｐ）3                                 ・・・（１）  
Ｌ2 ＝（Ｃ／Ｐ）10/3                              ・・・（２）
但し、（１），（２）式中、Ｃは基本動定格荷重、Ｐは軸受荷重を示す。
【０００３】
例えば、自動車、農業機械、建設機械、鉄鋼機械等の変速機、減速機、およびエンジンで使用される転がり支持装置は、潤滑油中に金属の切粉、削り屑、バリ、および摩耗粉が混入する等の苛酷な潤滑環境下（以下、「異物混入潤滑下」と記す。）で使用される。このような用途の転がり支持装置においては、上記定格疲れ寿命に達する前にフレーキング（転がり面の一部がうろこ状に剥離する現象）が発生する場合がある。
【０００４】
異物混入潤滑下における転がり疲れ寿命を長くするための技術としては、下記の特許文献１に記載の技術が挙げられる。
特許文献１では、内輪、外輪、および転動体の少なくとも一つを、合金鋼からなる素材を所定形状に加工した後、浸炭窒化処理および硬化熱処理を施すことにより、その表面層に存在する炭窒化物の単位面積当たりの面積率を１０％以上、前記表層部に存在する最大炭窒化物径を３μｍ以下、前記表層部の残留オーステナイト量を２５〜４５体積％、前記表層部の硬さをＨｖ７５０以上とすることが提案されている。ここで、硬化熱処理とは、浸炭窒化温度からＡ1 変態点以下に冷却した後、再度Ａ1 変態点以上に加熱・保持して、その後焼入れおよび焼戻しを行う熱処理を指す。
【０００５】
一方、環境問題を考慮して、輸送機器や構造物の軽量化および省エネルギー化を実現するために、鉄鋼材料のさらなる高強度化が要求されている。鋼の強化機構としては、上述した特許文献１に記載の析出硬化による強化の他、固溶硬化、転位強化、結晶粒径微細化による強化などが知られている。特に、結晶粒径微細化による効果としては、単位体積中の粒界の総面積が増大することにより粒界偏析が低減する「見かけ上の高純度化効果」や、すべり面が突き当たった粒界に集中する応力が低減する「粒界応力の低減効果」や、変形の異方性に起因した不均一な歪みが均一化される「歪みの分散効果」などが挙げられる。つまり、鋼の結晶粒径微細化は、延性や靱性を顕著に害することなく、鋼の強度向上を可能とする有効な手段として注目されている。
【０００６】
下記の特許文献２では、軸受部品を、鋼からなる素材を所定形状に加工した後、Ａ1 変態点を超える温度で浸炭窒化処理を施し、さらに、Ａ1 変態点未満の温度に冷却した後、Ａ1 変態点以上且つ浸炭窒化温度未満の温度に再加熱して、その後焼入れおよび焼戻しを施すことにより、その浸炭窒化層およびその内部の鋼のオーステナイト結晶粒径を８μｍ以下とすることが提案されている。
【特許文献１】特開平５−７８８１４号公報
【特許文献２】特開２００３−２２６９１８号公報
【発明の開示】
【発明が解決しようとする課題】
【０００７】
しかしながら、上述した特許文献１に記載の転がり軸受では、オーステナイト結晶粒径については言及されておらず、転がり疲れ寿命を向上させるという点で未だ改善の余地がある。
一方、上述した特許文献２に記載の転がり軸受では、残留オーステナイト量については特定されておらず、異物混入潤滑下における転がり疲れ寿命を向上させるという点で未だ改善の余地がある。
そこで、本発明は、上記事情に鑑みてなされたものであり、異物混入潤滑下で使用される場合であっても、転がり疲れ寿命を長くできる転がり支持装置およびその構成部品の製造方法を提供することを課題としている。
【課題を解決するための手段】
【０００８】
このような課題を解決するために、本発明は、互いに対向配置される軌道面を備えた第一部材および第二部材と、前記第一部材と第二部材の間に転動自在に配設された複数個の転動体と、を備え、前記転動体が転動することにより前記第一部材が前記第二部材に対して相対運動する転がり支持装置において、前記第一部材、第二部材、転動体の少なくとも一つは、質量比で、Ｃ含有率が０．１％以上１．２％以下、Ｓｉ含有率が０．１％以上２．０％以下、Ｍｎ含有率が０．１％以上２．０％以下、Ｃｒ含有率が０．１％以上４．０％以下、Ｍｏ含有率が２．０％以下、Ｖ含有率が２．０％以下である鋼からなり、その転がり面をなす表層部は、ＣおよびＮの合計含有率が１．２質量％以上１．８質量％以下で、硬さがＨＲＣ６２以上であるとともに、２５体積％以上４０体積％以下の残留オーステナイトを有し、そのオーステナイト結晶粒径が５μｍ以下であることを特徴とする転がり支持装置を提供する。
【０００９】
本発明はまた、互いに対向配置される軌道面を備えた第一部材および第二部材と、前記第一部材と第二部材の間に転動自在に配設された複数個の転動体と、を備え、前記転動体が転動することにより前記第一部材が前記第二部材に対して相対運動する転がり支持装置の前記第一部材、第二部材、および転動体を製造する方法において、質量比で、Ｃ含有率が０．１％以上１．２％以下、Ｓｉ含有率が０．１％以上２．０％以下、Ｍｎ含有率が０．１％以上２．０％以下、Ｃｒ含有率が０．１％以上４．０％以下、Ｍｏ含有率が２．０％以下、Ｖ含有率が２．０％以下、残部がＦｅおよび不可避不純物である鋼からなる素材に、浸炭または浸炭窒化処理を施して、転がり面をなす表層部のＣおよびＮの合計含有率を１．２質量％以上１．８質量％以下とする工程と、前記浸炭または浸炭窒化処理が施された後の素材をＡ1 変態点以下まで過冷して、オースフォーミングを施す工程と、前記オースフォーミングが施された後の素材を所定形状に成形した後、再度Ａ1 変態点以上に加熱して、焼入れ処理および焼戻し処理を施す工程と、を備えることを特徴とする転がり支持装置の構成部品の製造方法を提供する。  
【００１０】
本発明の転がり支持装置の構成部品の製造方法において、前記焼入れ処理は、前記転がり面をなす表層部に、結晶粒径が５μｍ以下のオーステナイトを２５体積％以上４０体積％以下で残留させ、且つ、前記表層部の硬さをＨＲＣ６２以上とする条件で行うことが好ましい。
本発明はさらに、鋼からなる素材に、浸炭または浸炭窒化処理を施す工程と、前記浸炭または浸炭窒化処理が施された後の素材をＡ1 変態点以下まで過冷して、オースフォーミングを施す工程と、前記オースフォーミングが施された後の素材を所定形状に成形した後、再度Ａ1 変態点以上に加熱して、焼入れ処理および焼戻し処理を施す工程と、を備えることを特徴とする鋼の熱処理方法を提供する。
【００１１】
なお、本発明において「転がり支持装置」とは、転がり軸受、ボールねじ、およびリニアガイド等を指す。ここで、転がり支持装置が転がり軸受の場合には、第一部材および第二部材は内輪および外輪を指し、転がり支持装置がボールねじの場合には、第一部材および第二部材はねじ軸およびナットを指し、転がり支持装置がリニアガイドの場合には、第一部材および第二部材は案内レールおよびスライダを指す。
【００１２】
また、「表層部」とは、表面から所定深さ（例えば、１００μｍ）までの部分を指す。  本発明の熱処理方法は、図１に示すように、鋼からなる素材に、浸炭または浸炭窒化処理を行った後、Ａ1 変態点以下まで過冷してオースフォーミングを行い、さらにＡ1 変態点以上に加熱して焼入れおよび焼戻し処理を行うものである。
焼戻し処理後の表層部に存在するオーステナイトの結晶粒径を小さくするためには、浸炭または浸炭窒化処理の際に表層部に固溶させたＣやＮを、オースフォーミング後の加熱による鋼の再結晶時に炭化物や炭窒化物として析出させる必要がある。ここで、オーステナイトの固溶限以上に浸炭または浸炭窒化処理を行うと、オースフォーミング前のオーステナイト粒界に粗大な初析炭化物や初析炭窒化物が析出するため、靱性を害したり、オーステナイト結晶粒径を小さくできなくなる。
【００１３】
そこで、浸炭または浸炭窒化処理は、炭化物や炭窒化物の生成を抑制しつつ、多量のＣやＮを表層部に固溶可能な条件で行う。
なお、炭化物は、炭窒化物と比較して析出物が粗大化しやすいため、浸炭処理よりも浸炭窒化処理を行うことが好ましい。ここで、浸炭窒化処理を行う場合には、高温になるほどアンモニアガスの分解が促進されて、Ｎを添加し難くなる。よって、図２に示すように、一旦浸炭窒化処理を行った後に昇温して、浸炭処理を行うことが好ましい。
【００１４】
また、オースフォーミングは、オーステナイト状態の鋼に外力を加えて成形する加工熱処理であるため、浸炭または浸炭窒化処理によりオーステナイト化した鋼を、パーライトへの変態が起こらないようにＡ1 変態点以下（好ましくは、Ｍｓ変態点以上６５０℃以下）まで過冷する。
このオースフォーミングを行うことにより、オースフォーミング後の組織が微細化するとともに、多量の格子歪みが発生する。この格子歪みの発生により、オースフォーミング後にＡ1 変態点以上に加熱することで起こる再結晶の際に、核発生数が増加するとともに、固溶していたＣやＮが粒界内の転位近傍に集積して微細な炭化物や炭窒化物を多数形成する。そして、炭化物および炭窒化物によるピン止め作用により、再結晶時の結晶粒成長が抑制されるため、オーステナイト結晶粒径が小さくなる。
【００１５】
さらに、オースフォーミング後の加熱は、焼戻し処理後の表層部に必要なオーステナイトを残留させ、且つ、必要な硬さを確保することが可能な条件で行う。このオースフォーミング後の加熱温度（焼入れ温度）が高すぎると、微細な炭化物や炭窒化物が過剰に溶け込んで、結晶粒の粗大化が生じる。一方、オースフォーミング後の加熱温度が低すぎると、微細な炭化物や炭窒化物の溶け込みが不足して、十分な残留オーステナイト量と硬さを確保できなくなる。
【００１６】
転がり支持装置として十分な転がり疲れ寿命を得るためには、その構成部品の転がり面をなす表層部のＣおよびＮの合計含有率を１．２質量％以上１．８質量％以下とし、表層部に存在する残留オーステナイト量を２５体積％以上４０体積％以下とし、そのオーステナイト結晶粒径を５μｍ以下、好ましくは３μｍ以下とし、表層部の硬さをＨＲＣ６２以上とする必要がある。
【００１７】
このような構成の表層部を得るためには、後述する特定の鋼を用いて、以下に示す条件で前述した熱処理を行う必要がある。
浸炭または浸炭窒化処理を図１に示す方法で行う場合には、９３０℃以上、好ましくは９５０℃以上の比較的高温で行う。また、浸炭または浸炭窒化処理を図２に示す方法で行う場合には、８２０〜８６０℃程度で一旦浸炭窒化処理を行った後、９３０℃以上、好ましくは９５０℃以上の比較的高い温度に昇温して浸炭処理を行う。さらに、オースフォーミング後の加熱は、８２０℃以上、好ましくは８３０℃以上の温度で、０．５〜１．０時間保持する。
【００１８】
次に、本発明で使用する鋼の各成分について、その臨界的意義を詳細に説明する。
〔Ｃの含有率（質量比）：０．１〜１．２％〕
Ｃ（炭素）は、転がり支持装置として必要な強度と転がり疲れ寿命を得るために有効な元素である。Ｃ含有率が少なすぎると、芯部に必要な強度が得られない。また、浸炭または浸炭窒化処理で必要な硬化層深さを得るための熱処理時間が長くなるため、コストの上昇を招く。これらの点を考慮して、Ｃ含有率は０．１％以上、好ましくは０．３％以上とする。
一方、Ｃ含有率が多すぎると、素材の製鋼時に巨大炭化物や偏析を無くすためのソーキング（均熱処理）が必要となるだけでなく、加工性も低下するため、コストの上昇を招く。これを防止するために、Ｃ含有率は１．２％以下とする。
【００１９】
〔Ｓｉの含有率（質量比）：０．１〜２．０％〕
Ｓｉ（ケイ素）は、素材の製鋼時に脱酸剤として作用して、焼入れ性を向上させるとともに、基地であるマルテンサイトを強化して、転がり疲れ寿命を向上させるために有効な元素である。この効果を得るために、Ｓｉの含有率は０．１％以上、好ましくは０．２％以上とする。
一方、Ｓｉの含有率が多すぎると、被削性、鍛造性、および冷間加工性が低下する。また、浸炭または浸炭窒化処理特性が低下して十分な硬化層深さを確保できなくなる場合がある。これを防止するために、Ｓｉ含有率は２．０％以下、好ましくは１．５％以下とする。
【００２０】
〔Ｍｎの含有率（質量比）：０．１〜２．０％〕
Ｍｎ（マンガン）は、Ｓｉと同様に、素材の製鋼時に脱酸剤として作用して焼入れ性を向上させるとともに、残留オーステナイトの生成を促進させるために有効な元素である。この効果を得るために、Ｍｎ含有率は０．１％以上、好ましくは０．８％以上とする。
一方、Ｍｎ含有率が多すぎると、被削性、鍛造性、および冷間加工性が低下する。また、熱処理後に多量の残留オーステナイトが残存して、十分な転がり疲れ寿命が得られなくなる場合がある。これを防止するために、Ｍｎ含有率は２．０％以下、好ましくは１．５％以下とする。
【００２１】
〔Ｃｒの含有率（質量比）：０．１〜４．０％〕
Ｃｒ（クロム）は、基地に固溶して、焼入れ性および焼戻し軟化抵抗性を向上させるために有効な元素である。また、Ｃｒの存在により、浸炭または浸炭窒化の際に表層部に高硬度の微細炭化物や微細炭窒化物が形成される。これにより、表層部の硬さを確保し、且つ、熱処理時の結晶粒粗大化を防止できる。したがって、Ｃｒは、転がり疲れ寿命を向上させるために有効な元素である。この効果を得るために、Ｃｒ含有率は０．１％以上、好ましくは０．８％以上とする。
一方、Ｃｒ含有率が多すぎると、素材の製鋼時に巨大炭化物や偏析を無くすためのソーキングが必要となり、コストの上昇を招く。また、Ｃｒ含有率の増加に伴い、浸炭または浸炭窒化処理特性や冷間加工性が低下する傾向がある。これを防止するために、Ｃｒ含有率は４．０％以下とする。
【００２２】
〔Ｍｏの含有率（質量比）：２．０％以下〕
Ｍｏ（モリブデン）は、必須成分ではないが、Ｃｒと同様に、基地に固溶して、焼入れ性および焼戻し軟化抵抗性を向上させるために有効な元素である。また、Ｍｏの存在により、浸炭または浸炭窒化の際に高硬度の微細炭化物や炭窒化物が形成される。これにより、表層部の硬さを確保し、且つ、熱処理時の結晶粒粗大化を防止できる。したがって、Ｍｏは、転がり疲れ寿命を著しく向上させるために有効な元素である。この効果を得るために必要なＭｏ含有率は０．５％以上、好ましくは０．８％以上である。
一方、Ｍｏ含有率が多すぎると、素材の製鋼時に巨大炭化物や偏析を無くすためのソーキングが必要となり、コストの上昇を招く。また、Ｍｏ含有量の増加に伴い、浸炭または浸炭窒化処理特性や冷間加工性が低下する傾向がある。これを防止するために、Ｍｏ含有率は２．０％以下とする。
【００２３】
〔Ｖの含有率（質量比）：２．０％以下〕
Ｖ（バナジウム）は、必須成分ではないが、Ｖの存在により、浸炭または浸炭窒化の際に高硬度な微細炭化物や微細炭窒化物が形成される。これにより、表層部の硬さを確保し、且つ、熱処理時の結晶粒粗大化を防止できる。したがって、Ｖは、転がり疲れ寿命を著しく向上させるために有効な元素である。この効果を得るために必要なＶ含有率は０．２％以上、好ましくは０．５％以上である。
一方、Ｖ含有率が多すぎると、素材の製鋼時に巨大炭化物や偏析を無くすためのソーキングが必要となり、コストの上昇を招く。また、Ｖ含有量の増加に伴い、浸炭または浸炭窒化処理特性や冷間加工性が低下する傾向がある。これを防止するために、Ｖ含有率は２．０％以下とする。
【００２４】
〔不可避不純物について〕
不可避不純物としては、Ｓ（硫黄）、Ｐ（リン）、Ａｌ（アルミニウム）、Ｔｉ（チタン）、Ｏ（酸素）等を含有する。鋼の清浄度は、特に、クリーン潤滑条件での転がり疲れ寿命に大きく影響するため、その含有率は出来る限り小さいことが好ましい。しかし、不可避不純物の含有率を極端に小さくすることは、コストの著しい上昇を招く。よって、本発明においては、コストの上昇を招くような厳しい不純物規制は行わず、ＪＩＳ  Ｇ  ４８０５に規定された高炭素クロム軸受鋼鋼材の清浄度規制を満たす品質レベルとした。
【発明の効果】
【００２５】
本発明の転がり支持装置によれば、転がり支持装置の構成部品の転がり面をなす表層部に存在する残留オーステナイト量と、そのオーステナイト結晶粒径と、硬さとを特定することにより、異物混入潤滑下で使用される転がり支持装置であっても、転がり疲れ寿命を長くできる。
本発明の転がり支持装置の構成部品の製造方法によれば、異物混入潤滑下で使用される場合でも転がり疲れ寿命の長い転がり支持装置を実現できる。
本発明の鋼の熱処理方法によれば、浸炭または浸炭窒化処理後にＡ1 変態点以下に過冷却してオースフォーミングを施し、さらにＡ1 変態点以上に加熱して焼入れおよび焼戻し処理を施すことにより、オーステナイト結晶粒径を小さくできる。
【発明を実施するための最良の形態】
【００２６】
以下、本発明の実施形態について図面を参照しながら説明する。
本実施形態では、まず、呼び番号６００６（内径３０ｍｍ，外径５５ｍｍ，幅１３ｍｍ）の深溝玉軸受用の内輪および外輪を、以下の方法で作製した。
【００２７】
【表１】
2005273759.tif 000003
【００２８】
Ｎｏ．１〜Ｎｏ．７では、まず、表１に示す各組成の鋼Ａ〜Ｆからなる深溝玉軸受の内輪用ブランク（内径１８．６ｍｍ，外径３１．７ｍｍ）と外輪用ブランク（内径３１．５ｍｍ，外径４３ｍｍ）を用意した。次に、以下に示す熱処理を施した。
まず、各ブランクに対して、ＲＸガス＋エンリッチガス＋アンモニアガスの雰囲気（Ｃｐ：０．９〜１．１）下で８３０〜８５０℃に加熱して３０〜４０分間保持して浸炭窒化を行った後、ＲＸガス＋エンリッチガスの雰囲気（Ｃｐ：１．２〜１．４）下で９６０〜９８０℃に加熱して２〜３時間保持することにより浸炭を行った。  次いで、各ブランクをファン空冷（冷却速度：５℃／ｓ以上）によって、６００℃程度（Ａ1 変態点以下）まで過冷した。次いで、ローリング成形機を用いて、各ブランクに圧下率３５〜３６％でオースフォーミングを行った。次いで、各ブランクを空冷してサイジング加工を行った後、施削加工を行って、内輪および外輪の各形状に成形した。
【００２９】
次いで、各成形品に対して、８２０〜８４０℃（Ａ1 変態点以上の温度）に加熱して２０〜３０分間保持した後、油焼入れを行った。次いで、１６０℃〜１８０℃に加熱して１．５時間保持することにより、焼戻しを行った。そして、これらの成形品を研削加工して、深溝玉軸受の内輪および外輪を作製した。
Ｎｏ．8 では、浸炭時のカーボンポテンシャル（Ｃｐ）を１．４５にした以外は、Ｎｏ．１〜Ｎｏ．７と同じ条件で、深溝玉軸受の内輪および外輪を作製した。
【００３０】
Ｎｏ．９では、まず、表１に示す組成の鋼Ｇからなる素材を、深溝玉軸受の内輪および外輪の各形状に成形した。次に、各成形品に対して、以下に示す熱処理を施した。
まず、８３０〜８５０℃に加熱して３０〜４０分保持した後、油焼入れを行った。次いで、１６０〜１８０℃に加熱して１．５時間保持することにより、焼戻しを行った。そして、これらの成形品を研削加工して、深溝玉軸受の内輪および外輪を作製した。
【００３１】
Ｎｏ．１０では、まず、表１に示す組成の鋼Ｇからなる素材を、深溝玉軸受の内輪および外輪の各形状に成形した。次に、各成形品に対して、以下に示す熱処理を施した。
まず、ＲＸガス＋エンリッチガス＋アンモニアガスの雰囲気（Ｃｐ：０．９〜１．１）下で８３０〜８５０℃に加熱して３〜４時間保持することにより、浸炭窒化を行った。次いで、油焼入れを行った。次いで、１６０〜１８０℃に加熱して１．５時間保持することにより、焼戻しを行った。そして、これらの成形品を研削加工して、深溝玉軸受の内輪および外輪を作製した。
【００３２】
Ｎｏ．１１では、まず、表１に示す組成の鋼Ｇからなる素材を、深溝玉軸受の内輪および外輪の各形状に成形した。次に、各成形品に対して、以下に示す熱処理を施した。
まず、ＲＸガス＋エンリッチガス＋アンモニアガスの雰囲気（Ｃｐ：０．９〜１．１）下で８３０〜８５０℃に加熱して３〜４時間保持することにより、浸炭窒化を行った。次いで、油焼入れを行った。次いで、８００〜８２０℃に加熱して３０〜４０分間保持した後、二次焼入れを行った。次いで、１６０〜１８０℃に加熱して１．５時間保持することにより、焼戻しを行った。そして、これらの成形品を研削加工して、深溝玉軸受の内輪および外輪を作製した。
【００３３】
Ｎｏ．１２では、まず、表１に示す組成の鋼Ａからなる素材を、深溝玉軸受の内輪および外輪の各形状に成形した。次に、各成形品に対して、以下に示す熱処理を施した。
まず、ＲＸガス＋エンリッチガス＋アンモニアガスの雰囲気（Ｃｐ：０．９〜１．１）下で９００〜９２０℃に加熱して３〜４時間保持することにより、浸炭窒化を行った。次いで、油焼入れを行った。次いで、８３０〜８５０℃に加熱して３０〜４０分間保持した後、二次焼入れを行った。次いで、１６０〜１８０℃に加熱して１．５時間保持することにより、焼戻しを行った。そして、これらの成形品を研削加工して、深溝玉軸受の内輪および外輪を作製した。
【００３４】
このようにして得られた内輪および外輪に対して、軌道面（転がり面）をなす表層部のＣ含有率及びＮ含有率と、前記表層部の硬さと、前記表層部に存在する残留オーステナイト量（γR ）と、そのオーステナイト結晶粒径（γ粒径）とをそれぞれ測定した。これらの結果は、熱処理方法とともに、下記の表２に示した。
なお、前記表層部のＣ含有率及びＮ含有率（質量比）は、軌道面をなす表面から１００μｍの深さまでの部分を、電子線マイクロアナライザにより測定した。
【００３５】
また、前記表層部の硬さ（ＨＲＣ）は、軌道面の深さ方向における硬さ分布をビッカース硬度計により測定し、１００μｍの深さ位置のビッカース硬さをロックウェル硬さに換算して算出した。
さらに、前記表層部に存在する残留オーステナイト量 (体積比）の測定は、軌道面をなす表面から１００μｍの深さまでの部分を電解研磨で除去した後、Ｘ線回折装置により行った。
【００３６】
さらに、前記表層部に存在するオーステナイトの結晶粒径は、以下のように測定した。まず、ピクリン酸溶液（ピクラール：ラウリルベンゼンスルフォン酸＝１：１）を用いて軌道面を腐食させることで、表層部の組織を現出させた。そして、この組織を走査型電子顕微鏡で観察し、結晶粒界をトレースして画像処理することにより、オーステナイト結晶粒径を算出した。
そして、このようにして得られた内輪および外輪と、ＳＵＪ２（高炭素クロム軸受鋼二種）製で浸炭窒化処理が施された玉と、プラスチック製の保持器とを用いて、呼び番号６００６の深溝玉軸受を組み立てた。
【００３７】
次に、これらの深溝玉軸受について、異物混入潤滑下で使用されることを想定した以下の条件で寿命試験を行った。なお、この試験は、内輪または外輪にフレーキングが発生するまで行い、このフレーキングが発生するまでの累積応力繰り返し回転数を寿命として測定した。この結果は、ワイブル分布関数に基づくＬ10寿命と定格疲れ寿命Ｌcal との寿命比（Ｌ10／Ｌcal ）として、表２に併せて示した。
〔寿命試験条件〕
荷重：４４１２．９９Ｎ（４５０ｋｇｆ）
回転数：３０００ｍｉｎ-1
潤滑油：♯６８タービン油
混入異物：Ｆｅ3 Ｃ系粉
（硬さ）ＨＲＣ５２  
（粒径）７４〜１４７μｍ
（混入量）潤滑油中に３００ｐｐｍとなるように混入
【００３８】
【表２】
2005273759.tif 000004
【００３９】
表２に示すように、深溝玉軸受の内輪および外輪の構成（鋼，熱処理方法，軌道面をなす表層部の硬さ，表層部の残留オーステナイト量，表層部のオーステナイト結晶粒径）が全て本発明の範囲内であるＮｏ．１〜７は、寿命比が０．８９〜１．２２（定格疲れ寿命と同等かそれ以上）であった。これに対して、いずれか一つが本発明の範囲外であるＮｏ．８〜１２は、寿命比が０．０９〜０．５５（定格疲れ寿命の半分程度かそれ以下）であった。
【００４０】
また、表２に示す内輪および外輪の軌道面をなす表層部のオーステナイト結晶粒径と寿命比の結果を用いて、図３のグラフを作成した。なお、図３では、表２に示すオーステナイト結晶粒径を小数第一位で四捨五入した値で示した。
図３に示すように、オーステナイト結晶粒径を５μｍ以下とすると、寿命比０．８９以上の長寿命が得られることが分かった。この結果は、オーステナイト結晶粒径の微細化による強度向上作用に加えて、オーステナイト結晶粒径の微細化に伴うマルテンサイト結晶および残留オーステナイトの緻密化による強度向上作用や、微細炭化物および微細炭窒化物の析出硬化による強度向上作用も影響していると想定される。
以上の結果から、内輪および外輪の構成を本発明の範囲とすることにより、異物混入環境下で使用される深溝玉軸受の転がり疲れ寿命を、定格疲れ寿命と同等かそれ以上に長くできることが分かった。
【図面の簡単な説明】
【００４１】
【図１】本発明の熱処理方法の一例を示す説明図である。
【図２】本発明の熱処理方法の他の例を示す説明図である。
【図３】オーステナイト結晶粒径と寿命比との関係を示すグラフである。
【図１】
2005273759.tif 000005
【図２】
2005273759.tif 000006
【図３】
2005273759.tif 000007